(57)【要約】【課題】ＳｉＣを用いた半導体装置を効率よく製造するための半導体基板の製造方法を提供する。【解決手段】第１の裏面Ｂ１を有する第１の炭化珪素基板１１と、第２の裏面Ｂ２を有する第２の炭化珪素基板１２とが準備される。第１および第２の裏面Ｂ１、Ｂ２の各々が一の方向に露出するように第１および第２の炭化珪素基板１１、１２が配置される。第１および第２の炭化珪素基板１１、１２に対して一の方向に配置され、かつＳｉ元素およびＣ元素を含み、かつ加圧雰囲気下で第１の温度に保持された融液に、第１の温度よりも低い温度に保持された第１および第２の裏面Ｂ１、Ｂ２の各々を接触させることで、Ｓｉ元素およびＣ元素を含み、かつ第１および第２の裏面Ｂ１、Ｂ２を互いにつなぐ成長層３０が形成される。【選択図】図２
2011086691.tif 000002
【特許請求の範囲】
【請求項１】
互いに対向する第１の表面および第１の裏面を有し、かつ単結晶構造を有する第１の炭化珪素基板と、互いに対向する第２の表面および第２の裏面を有し、かつ単結晶構造を有する第２の炭化珪素基板とを準備する工程と、
前記第１および第２の裏面の各々が一の方向に露出するように前記第１および第２の炭化珪素基板を配置する工程と、
前記第１および第２の炭化珪素基板に対して前記一の方向に配置され、かつＳｉ元素およびＣ元素を含み、かつ加圧雰囲気下で第１の温度に保持された融液に、前記第１の温度よりも低い温度に保持された前記第１および第２の裏面の各々を接触させることで、Ｓｉ元素およびＣ元素を含み、かつ前記第１および第２の裏面を互いにつなぐ成長層を形成する工程とを備えた、半導体基板の製造方法。
【請求項２】
前記成長層は炭化珪素からなる、請求項１に記載の半導体基板の製造方法。
【請求項３】
前記成長層は結晶構造を有する、請求項１または２に記載の半導体基板の製造方法。
【請求項４】
前記結晶構造は単結晶構造である、請求項３に記載の半導体基板の製造方法。
【請求項５】
前記加圧雰囲気の圧力は５ＭＰａ以上５０ＭＰａ以下である、請求項１〜４のいずれかに記載の半導体基板の製造方法。
【請求項６】
前記第１の温度は１７００℃以上３２００℃以下である、請求項１〜５のいずれかに記載の半導体基板の製造方法。
【請求項７】
前記成長層は、１０μｍ以上の厚さを有する、請求項１〜６のいずれかに記載の半導体基板の製造方法。
【請求項８】
前記融液は、窒素およびリンの少なくともいずれかを含む、請求項１〜７のいずれかに記載の半導体基板の製造方法。
【請求項９】
前記第１および第２の炭化珪素基板の各々の不純物濃度と、前記成長層の不純物濃度とは互いに異なる、請求項１〜８のいずれかに記載の半導体基板の製造方法。
【請求項１０】
前記第１および第２の炭化珪素基板の各々の不純物濃度よりも、前記成長層の不純物濃度の方が高い、請求項１〜８のいずれかに記載の半導体基板の製造方法。
【請求項１１】
前記配置する工程は、前記第１および第２の炭化珪素基板の間の最短間隔が５ｍｍ以下となるように行なわれる、請求項１〜１０のいずれかに記載の半導体基板の製造方法。
【請求項１２】
前記第１の炭化珪素基板の{０００１}面に対する前記第１の表面のオフ角は５０°以上６５°以下であり、かつ前記第２の炭化珪素基板の{０００１}面に対する前記第２の表面のオフ角は５０°以上６５°以下である、請求項１〜１１のいずれかに記載の半導体基板の製造方法。
【請求項１３】
前記第１の表面のオフ方位と前記第１の炭化珪素基板の＜１−１００＞方向とのなす角は５°以下であり、かつ前記第２の表面のオフ方位と前記第２の炭化珪素基板の＜１−１００＞方向とのなす角は５°以下である、請求項１２に記載の半導体基板の製造方法。
【請求項１４】
前記第１の炭化珪素基板の＜１−１００＞方向における{０３−３８}面に対する前記第１の表面のオフ角は−３°以上５°以下であり、前記第２の炭化珪素基板の＜１−１００＞方向における{０３−３８}面に対する前記第２の表面のオフ角は−３°以上５°以下である、請求項１３に記載の半導体基板の製造方法。
【請求項１５】
前記第１の表面のオフ方位と前記第１の炭化珪素基板の＜１１−２０＞方向とのなす角は５°以下であり、かつ前記第２の表面のオフ方位と前記第２の炭化珪素基板の＜１１−２０＞方向とのなす角は５°以下である、請求項１２に記載の半導体基板の製造方法。
【発明の詳細な説明】
【技術分野】
【０００１】
本発明は半導体基板の製造方法に関し、特に、単結晶構造を有する炭化珪素（ＳｉＣ）からなる部分を含む半導体基板の製造方法に関するものである。
【背景技術】
【０００２】
近年、半導体装置の製造に用いられる半導体基板としてＳｉＣ単結晶の利用が進められつつある。ＳｉＣは、より一般的に用いられているＳｉ（シリコン）に比べて大きなバンドギャップを有する。そのためＳｉＣを用いた半導体装置は、耐圧が高く、オン抵抗が低く、また高温環境下での特性の低下が小さい、といった利点を有する。
【０００３】
ＳｉＣ単結晶の形成方法として、たとえば、文献：Dieter H. Hofmann, et al., "Prospects of the use of liquid phase techniques for the growth of bulk silicon carbide crystals", Materials Science and Engineering B, Vol. 61-62 (1999), pp. 29-39（非特許文献１）によれば融液成長法が開示されており、また米国特許第７３１４５２０号明細書（特許文献１）によれば昇華法が開示されている。
【０００４】
ＳｉＣ単結晶基板を用いて半導体装置を効率的に製造するためには、ある程度以上の基板の大きさが求められる。米国特許第７３１４５２０号明細書によれば、７６ｍｍ（３インチ）以上のＳｉＣ基板を製造することができるとされている。
【先行技術文献】
【特許文献】
【０００５】
【特許文献１】米国特許第７３１４５２０号明細書
【非特許文献】
【０００６】
【非特許文献１】Dieter H. Hofmann, et al., "Prospects of the use of liquid phase techniques for the growth of bulk silicon carbide crystals", Materials Science and Engineering B, Vol. 61-62 (1999), pp. 29-39
【発明の概要】
【発明が解決しようとする課題】
【０００７】
ＳｉＣ基板の大きさは工業的には１００ｍｍ（４インチ）程度にとどまっており、このため大型の基板を用いて半導体装置を効率よく製造することができないという問題がある。特に六方晶系のＳｉＣにおいて、（０００１）面以外の面の特性が利用される場合、上記の問題が特に深刻となる。このことについて、以下に説明する。
【０００８】
欠陥の少ないＳｉＣ基板は、通常、積層欠陥の生じにくい（０００１）面成長で得られたＳｉＣインゴットから切り出されることで製造される。このため（０００１）面以外の面方位を有するＳｉＣ基板は、成長面に対して非平行に切り出されることになる。このため基板の大きさを十分確保することが困難であったり、インゴットの多くの部分が有効に利用できなかったりする。このため、ＳｉＣの（０００１）面以外の面を利用した半導体装置は、効率よく製造することが特に困難である。
【０００９】
本発明は、上記の問題点に鑑みてなされたものであり、その目的は、ＳｉＣを用いた半導体装置を効率よく製造するための半導体基板の製造方法を提供することである。
【課題を解決するための手段】
【００１０】
本発明の半導体基板の製造方法は、以下の工程を有する。
互いに対向する第１の表面および第１の裏面を有し、かつ単結晶構造を有する第１の炭化珪素基板と、互いに対向する第２の表面および第２の裏面を有し、かつ単結晶構造を有する第２の炭化珪素基板とが準備される。第１および第２の裏面の各々が一の方向に露出するように第１および第２の炭化珪素基板が配置される。第１および第２の炭化珪素基板に対して一の方向に配置され、かつＳｉ元素およびＣ元素を含み、かつ加圧雰囲気下で第１の温度に保持された融液に、第１の温度よりも低い温度に保持された第１および第２の裏面の各々を接触させることで、Ｓｉ元素およびＣ元素を含み、かつ第１および第２の裏面を互いにつなぐ成長層が形成される。
【００１１】
本製造方法によれば、第１および第２の炭化珪素基板が成長層を介して１つの半導体基板として一体化される。この半導体基板は、半導体装置が形成される基板面として、第１および第２の炭化珪素基板のそれぞれが有する第１および第２の表面の両方を含む。すなわちこの半導体基板は、第１および第２の炭化珪素基板のいずれかが単体で用いられる場合に比して、より大きな基板面を有する。よってこの半導体基板を用いることで、炭化珪素を用いた半導体装置を効率よく製造することができる。
【００１２】
また成長層の形成に用いられる融液は、加圧雰囲気下におかれる。これによりＳｉ元素およびＣ元素を含む融液中において不足しやすいＣ元素の割合を高めることができる。よってＣ元素を含む成長層を、より大きな成長速度で形成することができる。
【００１３】
好ましくは、成長層は炭化珪素からなる。これにより、第１および第２の炭化珪素基板と成長層との間で諸物性が近くなる。よってこの諸物性の相違に起因した半導体基板の反りや割れを抑制することができる。
【００１４】
好ましくは、成長層は結晶構造を有する。これにより、第１および第２の炭化珪素基板と成長層との間で諸物性が近くなる。よってこの諸物性の相違に起因した半導体基板の反りや割れを抑制することができる。
【００１５】
好ましくは、上記の結晶構造は単結晶構造である。これにより、第１および第２の炭化珪素基板と成長層との間で諸物性がより近くなる。よってこの諸物性の相違に起因した半導体基板の反りや割れをより抑制することができる。
【００１６】
好ましくは、加圧雰囲気の圧力は５ＭＰａ以上５０ＭＰａ以下である。この圧力が５ＭＰａ以上であることによって、成長層の成長速度を十分に確保することができる。またこの圧力が５０ＭＰａ以下であることによって、第１および第２の炭化珪素基板の溶融を抑制することができる。
【００１７】
好ましくは、第１の温度は１７００℃以上３２００℃以下である。第１の温度が１７００℃以上であることによって、成長層の成長速度を十分に確保することができる。またこの温度が３２００℃以下であることによって、第１および第２の炭化珪素基板の溶融を抑制することができる。
【００１８】
好ましくは、成長層は１０μｍ以上の厚さを有する。これにより成長層を割れにくくすることができる。
【００１９】
好ましくは、融液は、窒素およびリンの少なくともいずれかを含む。これにより窒素およびリンの少なくともいずれかが導電型不純物として添加された成長層を形成することができる。
【００２０】
好ましくは、第１および第２の炭化珪素基板の各々の不純物濃度と、成長層の不純物濃度とは互いに異なる。これにより不純物濃度の異なる２層構造を有する半導体基板を得ることができる。
【００２１】
好ましくは、第１および第２の炭化珪素基板の各々の不純物濃度よりも、成長層の不純物濃度の方が高い。これにより第１および第２の炭化珪素基板の各々の抵抗率に比して、成長層の抵抗率を小さくすることができる。
【００２２】
好ましくは、第１および第２の炭化珪素基板を配置する工程は、第１および第２の炭化珪素基板の間の最短間隔が５ｍｍ以下となるように行なわれる。これにより、より確実に、第１および第２の裏面をつなぐように成長層を形成することができる。
【００２３】
好ましくは、第１の炭化珪素基板の{０００１}面に対する第１の表面のオフ角は５０°以上６５°以下である。また第２の炭化珪素基板の{０００１}面に対する第２の表面のオフ角は５０°以上６５°以下である。これにより、第１および第２の表面が｛０００１｝面である場合に比して、第１および第２の表面におけるチャネル移動度を高めることができる。
【００２４】
好ましくは、第１の表面のオフ方位と第１の炭化珪素基板の＜１−１００＞方向とのなす角は５°以下である。また第２の表面のオフ方位と第２の炭化珪素基板の＜１−１００＞方向とのなす角は５°以下である。これにより、第１および第２の表面が｛０００１｝面である場合に比して、第１および第２の表面におけるチャネル移動度を高めることができる。
【００２５】
好ましくは、第１の炭化珪素基板の＜１−１００＞方向における{０３−３８}面に対する第１の表面のオフ角は−３°以上５°以下である。また第２の炭化珪素基板の＜１−１００＞方向における{０３−３８}面に対する第２の表面のオフ角は−３°以上５°以下である。これにより、第１および第２の表面が｛０００１｝面である場合に比して、第１および第２の表面におけるチャネル移動度を高めることができる。
【００２６】
好ましくは、第１の表面のオフ方位と第１の炭化珪素基板の＜１１−２０＞方向とのなす角は５°以下である。また第２の表面のオフ方位と第２の炭化珪素基板の＜１１−２０＞方向とのなす角は５°以下である。これにより、第１および第２の表面が｛０００１｝面である場合に比して、第１および第２の表面におけるチャネル移動度を高めることができる。
【発明の効果】
【００２７】
以上の説明から明らかなように、本発明の半導体基板の製造方法によれば、炭化珪素を用いた半導体装置を効率よく製造するための半導体基板の製造方法を提供することができる。
【図面の簡単な説明】
【００２８】
【図１】本発明の実施の形態１における半導体基板の構成を概略的に示す平面図である。
【図２】図１の線ＩＩ−ＩＩに沿う概略断面図である。
【図３】本発明の実施の形態１における半導体基板の製造方法の一工程を概略的に示す断面図である。
【図４】本発明の実施の形態２における半導体装置の構成を概略的に示す部分断面図である。
【図５】本発明の実施の形態２における半導体装置の製造方法の概略フロー図である。
【図６】本発明の実施の形態２における半導体装置の製造方法の第１工程を概略的に示す部分断面図である。
【図７】本発明の実施の形態２における半導体装置の製造方法の第２工程を概略的に示す部分断面図である。
【図８】本発明の実施の形態２における半導体装置の製造方法の第３工程を概略的に示す部分断面図である。
【図９】本発明の実施の形態２における半導体装置の製造方法の第４工程を概略的に示す部分断面図である。
【発明を実施するための形態】
【００２９】
以下、図面に基づいて本発明の実施の形態を説明する。
（実施の形態１）
図１および図２を参照して、本実施の形態の半導体基板８０は、単結晶構造を有する複数のＳｉＣ基板１１〜１９（炭化珪素基板）、すなわちＳｉＣ基板群１０と、ＳｉＣからなる成長層３０とを有する。成長層３０は、ＳｉＣ基板１１〜１９の裏面（図１に示される面と反対の面）を互いにつないでおり、これによりＳｉＣ基板１１〜１９は互いに固定されている。ＳｉＣ基板１１〜１９のそれぞれは同一平面上において露出した表面を有し、たとえばＳｉＣ基板１１および１２のそれぞれは、表面Ｆ１およびＦ２（図２）を有する。これにより半導体基板８０はＳｉＣ基板１１〜１９の各々に比して大きな表面を有する。よってＳｉＣ基板１１〜１９の各々を単独で用いる場合に比して、半導体基板８０を用いる場合、ＳｉＣを用いた半導体装置をより効率よく製造することができる。
【００３０】
また成長層３０は、Ｓｉ元素およびＣ元素を含む。また好ましくは、成長層３０は炭化珪素からなる。また好ましくは、成長層３０は結晶構造を有し、より好ましくは単結晶構造を有する。
【００３１】
ただし成長層は、上記のものに限定されるわけではなく、多結晶構造またはアモルファス構造を有してもよい。
【００３２】
図３を参照して、本実施の形態の半導体基板の製造方法に用いられる製造装置について説明する。この製造装置は、処理室５１と、加圧部５３と、断熱材５２と、加熱体８２と、坩堝４０とを有する。
【００３３】
加圧部５３は、図中矢印に示すように変位することによって、処理室５１内の圧力を処理室５１外の圧力に比して高めることができる。すなわち処理室５１内の雰囲気を加圧雰囲気とすることができる。
【００３４】
坩堝４０は、処理室５１内に設けられており、坩堝上部４１および坩堝下部４２を有する。坩堝上部４１および坩堝下部４２は、互いに組み合わさることによって、所定の空間を覆うように形成されている。また坩堝上部４１は、坩堝下部４２に面する側にＳｉＣ基板群１０が取り付け可能に構成されている。また坩堝下部４２は、融液の原料を坩堝上部４１に面するように納めることができるように構成されている。また坩堝４０は、たとえばグラファイトからなる。
【００３５】
加熱体８２は、主に坩堝下部４２を加熱することができるように設けられている。よって加熱体８２による加熱が行なわれると、坩堝下部４２内の温度の方が、坩堝上部４１内の温度よりも高くなる。なお加熱体としては、対象物を加熱することができるものであれば用いることができ、たとえば、グラファイトヒータを用いるような抵抗加熱方式のもの、または誘導加熱方式のものを用いることができる。
【００３６】
断熱材５２は、坩堝４０および加熱体８２を覆うように設けられている。
なおこの製造装置は、坩堝上部４１を加熱することができる加熱体を有してもよい。またこの製造装置は、坩堝上部４１および坩堝下部４２のそれぞれを回転させる回転機構を有してもよい。
【００３７】
次に上記の製造装置（図３）を用いて半導体基板８０（図２）を製造する方法について、以下に説明する。なお以下において説明を簡略化するためにＳｉＣ基板１１〜１９（図１）のうちＳｉＣ基板１１および１２に関してのみ言及する場合があるが、ＳｉＣ基板１３〜１９もＳｉＣ基板１１および１２と同様に扱われる。
【００３８】
図２のＳｉＣ基板群１０の部分を参照して、互いに対向する表面Ｆ１（第１の表面）および裏面Ｂ１（第１の裏面）を有し、かつ単結晶構造を有するＳｉＣ基板１１（第１の炭化珪素基板）と、互いに対向する表面Ｆ２（第２の表面）および裏面Ｂ２（第２の裏面）を有し、かつ単結晶構造を有するＳｉＣ基板１２（第２の炭化珪素基板）とが準備される。
【００３９】
具体的には、たとえば、六方晶系における（０００１）面で成長したＳｉＣインゴットを（０３−３８）面に沿って切断することによって、ＳｉＣ基板１１および１２が準備される。好ましくは、裏面Ｂ１およびＢ２は研磨された面であり、より好ましくはそのラフネスがＲａとして１００μｍ以下である。
【００４０】
さらに図３を合わせて参照して、ＳｉＣ基板群１０が坩堝上部４１に取り付けられる。具体的には、裏面Ｂ１およびＢ２の各々が一の方向（図３における下方向）に露出するようにＳｉＣ基板１１および１２が配置される。好ましくは、上記の配置は、裏面Ｂ１およびＢ２の各々が同一平面上に位置するか、または表面Ｆ１およびＦ２の各々が同一平面上に位置するように行なわれる。また好ましくはＳｉＣ基板１１および１２の間の最短間隔（図中における横方向の最短間隔）は５ｍｍ以下とされる。具体的には、たとえば、同一の矩形形状を有する基板が５ｍｍ以下の間隔を空けてマトリクス状に配置されればよい。
【００４１】
また坩堝下部４２内に、Ｓｉ元素とＣ元素とを含む原料が収められる。この原料は、たとえば、粉末状または塊状であり、塊状の場合、たとえば板状である。より具体的には、たとえば、Ｓｉ粉末およびＣ粉末の混合粉末、この粉末の圧粉体、またはＳｉ層およびＣ層の積層板である。なおこの原料には不純物の元素が添加されていてもよい。この不純物は、たとえば、窒素またはリンである。
【００４２】
そしてこの原料が加熱体８２によって加熱される。これにより原料が所定の温度（第１の温度）まで加熱される。この温度は、好ましくは１７００℃以上３２００℃以下であり、より好ましくは、２０００℃以上であり、また３０００℃以下である。好ましくは、この加熱は、原料の温度に比して、ＳｉＣ基板群１０の温度が低くなるように行われる。これにより原料とＳｉＣ基板群１０との界面近傍においてＳｉＣ基板群１０の側が低温となるような温度勾配が形成され、この温度勾配は、たとえば１０℃／ｃｍ程度とされる。
【００４３】
また加圧部５３によって、上記原料の周囲の雰囲気が、所定の圧力を有する加圧雰囲気とされる。この圧力は、好ましくは５ＭＰａ以上５０ＭＰａ以下であり、より好ましくは、１０ＭＰａ以上であり、また３０ＭＰａ以下である。
【００４４】
上記の加熱および加圧によって、上記原料は高温高圧の環境下におかれることで溶融する。すなわち、高温（第１の温度）かつ高圧の融液２１が、坩堝下部４２内に形成される。すなわち、ＳｉＣ基板１１および１２に対して一の方向（図３における下方向）に、融液２１が配置され、この融液２１は、Ｓｉ元素およびＣ元素を含み、かつ所定の温度および圧力に保持された状態となる。
【００４５】
この融液２１は、坩堝４０内において、上記第１の温度よりも低い温度に保持された裏面Ｂ１およびＢ２の各々と接触する。この接触部において、裏面Ｂ１およびＢ２によって、融液２１は、融液の液相線よりも低い温度に冷却される。この結果、融液２１を原料として、成長層３０が成長する。すなわち、Ｓｉ元素およびＣ元素を含み、かつ裏面Ｂ１およびＢ２を互いにつなぐ成長層３０が形成される。
【００４６】
好ましくは、成長層３０は単結晶構造を有する。より好ましくは、裏面Ｂ１の結晶面に対して裏面Ｂ１上の成長層３０の結晶面の傾きは１０°以内であり、また裏面Ｂ２の結晶面に対して裏面Ｂ２上の成長層３０の結晶面の傾きは１０°以内である。これらの角度関係は、裏面Ｂ１およびＢ２の各々に対して成長層３０がエピタキシャル成長することによって容易に実現される。
【００４７】
なおＳｉＣ基板１１、１２の結晶構造は六方晶系であることが好ましく、４Ｈ−ＳｉＣまたは６Ｈ−ＳｉＣであることがより好ましい。また、ＳｉＣ基板１１、１２と成長層３０とは、同一の結晶構造を有するＳｉＣ単結晶からなっていることが好ましい。
【００４８】
また好ましくは、ＳｉＣ基板１１および１２の各々の濃度と、成長層３０の不純物濃度とは互いに異なる。より好ましくは、ＳｉＣ基板１１および１２の各々の不純物濃度よりも、成長層３０の不純物濃度の方が高い。なおＳｉＣ基板１１、１２の不純物濃度は、たとえば５×１０16ｃｍ-3以上５×１０19ｃｍ-3以下である。また成長層３０の不純物濃度は、たとえば５×１０16ｃｍ-3以上５×１０21ｃｍ-3以下である。また上記の不純物は、たとえば窒素またはリンである。
【００４９】
また好ましくは、ＳｉＣ基板１１の{０００１}面に対する表面Ｆ１のオフ角は５０°以上６５°以下であり、かつＳｉＣ基板の{０００１}面に対する表面Ｆ２のオフ角は５０°以上６５°以下である。
【００５０】
より好ましくは、表面Ｆ１のオフ方位とＳｉＣ基板１１の＜１−１００＞方向とのなす角は５°以下であり、かつ表面Ｆ２のオフ方位と基板１２の＜１−１００＞方向とのなす角は５°以下である。
【００５１】
さらに好ましくは、ＳｉＣ基板１１の＜１−１００＞方向における{０３−３８}面に対する表面Ｆ１のオフ角は−３°以上５°以下であり、ＳｉＣ基板１２の＜１−１００＞方向における{０３−３８}面に対する表面Ｆ２のオフ角は−３°以上５°以下である。
【００５２】
なお上記において、「＜１−１００＞方向における{０３−３８}面に対する表面Ｆ１のオフ角」とは、＜１−１００＞方向および＜０００１＞方向の張る射影面への表面Ｆ１の法線の正射影と、{０３−３８}面の法線とのなす角度であり、その符号は、上記正射影が＜１−１００＞方向に対して平行に近づく場合が正であり、上記正射影が＜０００１＞方向に対して平行に近づく場合が負である。また「＜１−１００＞方向における{０３−３８}面に対する表面Ｆ２のオフ角」についても同様である。
【００５３】
また好ましくは、表面Ｆ１のオフ方位と基板１１の＜１１−２０＞方向とのなす角は５°以下であり、かつ表面Ｆ２のオフ方位と基板１２の＜１１−２０＞方向とのなす角は５°以下である。
【００５４】
本実施の形態によれば、図２に示すように、ＳｉＣ基板１１および１２が成長層３０を介して１つの半導体基板８０として一体化される。半導体基板８０は、トランジスタなどの半導体装置が形成される基板面として、ＳｉＣ基板のそれぞれが有する表面Ｆ１およびＦ２の両方を含む。すなわち半導体基板８０は、ＳｉＣ基板１１および１２のいずれかが単体で用いられる場合に比して、より大きな基板面を有する。よって半導体基板８０により、ＳｉＣを用いた半導体装置を効率よく製造することができる。
【００５５】
また成長層３０の形成に用いられる融液２１（図３）は、加圧雰囲気下におかれる。これによりＳｉ元素およびＣ元素を含む融液２１中において不足しやすいＣ元素の割合を高めることができる。よってＣ元素を含む成長層３０を、より大きな成長速度で形成することができる。
【００５６】
好ましくは、成長層３０は炭化珪素からなる。これにより、ＳｉＣ基板１１、１２と、成長層３０との間で諸物性が近くなる。よってこの諸物性の相違に起因した半導体基板８０の反りや割れを抑制することができる。
【００５７】
好ましくは、成長層３０は、結晶構造を有する。これにより、ＳｉＣ基板１１、１２と、成長層３０との間で諸物性が近くなる。よってこの諸物性の相違に起因した半導体基板８０の反りや割れを抑制することができる。
【００５８】
好ましくは、上記の結晶構造は単結晶構造である。これにより、ＳｉＣ基板１１、１２と、成長層３０との間で諸物性がより近くなる。よってこの諸物性の相違に起因した半導体基板８０の反りや割れをより抑制することができる。
【００５９】
好ましくは、加圧雰囲気の圧力は５ＭＰａ以上５０ＭＰａ以下である。この圧力が５ＭＰａ以上であることによって、成長層３０の成長速度を十分に確保することができる。またこの圧力が５０ＭＰａ以下であることによって、ＳｉＣ基板１１、１２の溶融を抑制することができる。
【００６０】
好ましくは、第１の温度は１７００℃以上３２００℃以下である。この第１の温度が１７００℃以上であることによって、成長層３０の成長速度を十分に確保することができる。またこの温度が３２００℃以下であることによって、ＳｉＣ基板１１、１２の溶融を抑制することができる。
【００６１】
好ましくは、成長層３０は１０μｍ以上の厚さを有する。これにより成長層３０を割れにくくすることができる。
【００６２】
好ましくは、融液２１は、窒素およびリンの少なくともいずれかを含む。これにより窒素およびリンの少なくともいずれかが導電型不純物として添加された成長層３０を形成することができる。
【００６３】
好ましくは、ＳｉＣ基板１１、１２の各々の不純物濃度と、成長層３０の不純物濃度とは互いに異なる。これにより不純物濃度の異なる２層構造を有する半導体基板８０を得ることができる。
【００６４】
好ましくは、ＳｉＣ基板１１および１２の各々の不純物濃度よりも、成長層３０の不純物濃度の方が高い。これによりＳｉＣ基板１１および１２の各々の抵抗率に比して、成長層３０の抵抗率を小さくすることができる。これにより、成長層３０の厚さ方向に電流を流す半導体装置、すなわち縦型の半導体装置の製造に好適な半導体基板８０を得ることができる。
【００６５】
好ましくは、ＳｉＣ基板１１、１２を配置する工程は、ＳｉＣ基板１１、１２の間の最短間隔が５ｍｍ以下となるように行なわれる。これにより、より確実に、裏面Ｂ１およびＢ２をつなぐように成長層３０を形成することができる。
【００６６】
また好ましくは、裏面Ｂ１の結晶面に対して裏面Ｂ１上の成長層３０の結晶面の傾きは１０°以内である。また裏面Ｂ２の結晶面に対して裏面Ｂ２上の成長層３０の結晶面の傾きは１０°以内である。これにより成長層３０の異方性を、ＳｉＣ基板１１および１２の各々の異方性に近づけることができる。
【００６７】
また好ましくは、ＳｉＣ基板１１の{０００１}面に対する表面Ｆ１のオフ角は５０°以上６５°以下であり、かつＳｉＣ基板１２の{０００１}面に対する表面Ｆ２のオフ角は５０°以上６５°以下である。これにより、表面Ｆ１およびＦ２が｛０００１｝面である場合に比して、表面Ｆ１およびＦ２におけるチャネル移動度を高めることができる。
【００６８】
また好ましくは、表面Ｆ１のオフ方位とＳｉＣ基板１１の＜１−１００＞方向とのなす角は５°以下であり、かつ表面Ｆ２のオフ方位とＳｉＣ基板１２の＜１−１００＞方向とのなす角は５°以下である。これにより表面Ｆ１およびＦ２におけるチャネル移動度をより高めることができる。
【００６９】
また好ましくは、ＳｉＣ基板１１の＜１−１００＞方向における{０３−３８}面に対する表面Ｆ１のオフ角は−３°以上５°以下であり、ＳｉＣ基板１２の＜１−１００＞方向における{０３−３８}面に対する表面Ｆ２のオフ角は−３°以上５°以下である。これにより表面Ｆ１およびＦ２におけるチャネル移動度をさらに高めることができる。
【００７０】
また好ましくは、表面Ｆ１のオフ方位とＳｉＣ基板１１の＜１１−２０＞方向とのなす角は５°以下であり、かつ表面Ｆ２のオフ方位とＳｉＣ基板１２の＜１１−２０＞方向とのなす角は５°以下である。これにより、表面Ｆ１およびＦ２が｛０００１｝面である場合に比して、表面Ｆ１およびＦ２におけるチャネル移動度を高めることができる。
【００７１】
なお上記の説明においては融液２１の原料としてＳｉからなる部分とＣからなる部分との混合物が用いられたが、代わりにＳｉＣからなる原料を用いることもでき、この場合、融液の温度および圧力の少なくともいずれかが、より高く設定される。
【００７２】
次に上記の半導体基板８０の製造に適した製造条件を検討した結果について、以下に説明する。
【００７３】
第１に、融液２１の温度（第１の温度）の検討を行なった。その結果、融液２１の温度が１５００℃の場合は成長層３０がほとんど成長しなかったが、１７００℃の場合は成長層３０の成長速度を実用上十分に確保することができ、さらに２０００℃、２５００℃、３０００℃、および３２００℃の場合はより大きい成長速度を確保することができた。また３２００℃超の場合はＳｉＣ基板１１および１２が溶融しやすいためにＳｉＣ基板１１および１２を有する半導体基板８０を得ることが困難であったが、３２００℃の場合はこの溶融の程度を小さくすることができ、さらに３０００℃、２５００℃、２０００℃、１７００℃、および１５００℃の場合はこの溶融の程度をより小さくすることができた。この結果から、成長層の成長速度を十分に確保するためには融液２１の温度は１７００℃以上が好ましく、またＳｉＣ基板１１、１２の溶融を抑制するためにはこの温度は３２００℃以下が好ましいことがわかった。
【００７４】
第２に、加圧雰囲気の圧力の検討を行なった。その結果、この圧力が１ＭＰａの場合は成長層３０がほとんど成長しなかったが、５ＭＰａの場合は成長層３０の成長速度を実用上十分に確保することができ、さらに１０ＭＰａ、２０ＭＰａ、３０ＭＰａ、および５０ＭＰａの場合はより大きい成長速度を確保することができた。また５０ＭＰａ超の場合はＳｉＣ基板１１および１２が溶融しやすいためにＳｉＣ基板１１および１２を有する半導体基板８０を得ることが困難であったが、５０ＭＰａの場合はこの溶融の程度を小さくすることができ、さらに３０ＭＰａ、２０ＭＰａ、１０ＭＰａ、５ＭＰａ、および１ＭＰａの場合はこの溶融の程度をより小さくすることができた。この結果から、成長層の成長速度を十分に確保するためには上記圧力は５ＭＰａ以上が好ましく、またＳｉＣ基板１１、１２の溶融を抑制するためにはこの圧力は５０ＭＰａ以下が好ましいことがわかった。
【００７５】
（実施の形態２）
図４を参照して、本実施の形態の半導体装置１００は、縦型ＤｉＭＯＳＦＥＴ(Double Implanted Metal Oxide Semiconductor Field Effect Transistor)であって、基板８０、バッファ層１２１、耐圧保持層１２２、ｐ領域１２３、ｎ+領域１２４、ｐ+領域１２５、酸化膜１２６、ソース電極１１１、上部ソース電極１２７、ゲート電極１１０、およびドレイン電極１１２を有する。
【００７６】
基板８０は、本実施の形態においてはｎ型の導電型を有し、また実施の形態１で説明したように、成長層３０およびＳｉＣ基板１１を有する。ドレイン電極１１２は、ＳｉＣ基板１１との間に成長層３０を挟むように、成長層３０上に設けられている。バッファ層１２１は、成長層３０との間にＳｉＣ基板１１を挟むように、ＳｉＣ基板１１上に設けられている。
【００７７】
バッファ層１２１は、導電型がｎ型であり、その厚さはたとえば０．５μｍである。またバッファ層１２１におけるｎ型の導電性不純物の濃度は、たとえば５×１０17ｃｍ-3である。
【００７８】
耐圧保持層１２２は、バッファ層１２１上に形成されており、また導電型がｎ型の炭化ケイ素からなる。たとえば、耐圧保持層１２２の厚さは１０μｍであり、そのｎ型の導電性不純物の濃度は５×１０15ｃｍ-3である。
【００７９】
この耐圧保持層１２２の表面には、導電型がｐ型である複数のｐ領域１２３が互いに間隔を隔てて形成されている。ｐ領域１２３の内部において、ｐ領域１２３の表面層にｎ+領域１２４が形成されている。また、このｎ+領域１２４に隣接する位置には、ｐ+領域１２５が形成されている。一方のｐ領域１２３におけるｎ+領域１２４上から、ｐ領域１２３、２つのｐ領域１２３の間において露出する耐圧保持層１２２、他方のｐ領域１２３および当該他方のｐ領域１２３におけるｎ+領域１２４上にまで延在するように、酸化膜１２６が形成されている。酸化膜１２６上にはゲート電極１１０が形成されている。また、ｎ+領域１２４およびｐ+領域１２５上にはソース電極１１１が形成されている。このソース電極１１１上には上部ソース電極１２７が形成されている。
【００８０】
酸化膜１２６と、半導体層としてのｎ+領域１２４、ｐ+領域１２５、ｐ領域１２３および耐圧保持層１２２との界面から１０ｎｍ以内の領域における窒素原子濃度の最大値は１×１０21ｃｍ-3以上となっている。これにより、特に酸化膜１２６下のチャネル領域（酸化膜１２６に接する部分であって、ｎ+領域１２４と耐圧保持層１２２との間のｐ領域１２３の部分）の移動度を向上させることができる。
【００８１】
次に半導体装置１００の製造方法について説明する。なお図６〜図９においてはＳｉＣ基板１１〜１９（図１）のうちＳｉＣ基板１１の近傍における工程のみを示すが、ＳｉＣ基板１２〜ＳｉＣ基板１９の各々の近傍においても、同様の工程が行なわれる。
【００８２】
まず基板準備工程（ステップＳ１１０：図５）にて、半導体基板８０（図１および図２）が準備される。半導体基板８０の導電型はｎ型とされる。
【００８３】
図６を参照して、エピタキシャル層形成工程（ステップＳ１２０：図５）により、バッファ層１２１および耐圧保持層１２２が、以下のように形成される。
【００８４】
まず基板８０の表面上にバッファ層１２１が形成される。バッファ層１２１は、導電型がｎ型の炭化ケイ素からなり、たとえば厚さ０．５μｍのエピタキシャル層である。またバッファ層１２１における導電型不純物の濃度は、たとえば５×１０17ｃｍ-3とされる。
【００８５】
次にバッファ層１２１上に耐圧保持層１２２が形成される。具体的には、導電型がｎ型の炭化ケイ素からなる層が、エピタキシャル成長法によって形成される。耐圧保持層１２２の厚さは、たとえば１０μｍとされる。また耐圧保持層１２２におけるｎ型の導電性不純物の濃度は、たとえば５×１０15ｃｍ-3である。
【００８６】
図７を参照して、注入工程（ステップＳ１３０：図５）により、ｐ領域１２３と、ｎ+領域１２４と、ｐ+領域１２５とが、以下のように形成される。
【００８７】
まず導電型がｐ型の不純物が耐圧保持層１２２の一部に選択的に注入されることで、ｐ領域１２３が形成される。次に、ｎ型の導電性不純物を所定の領域に選択的に注入することによってｎ+領域１２４が形成され、また導電型がｐ型の導電性不純物を所定の領域に選択的に注入することによってｐ+領域１２５が形成される。なお不純物の選択的な注入は、たとえば酸化膜からなるマスクを用いて行われる。
【００８８】
このような注入工程の後、活性化アニール処理が行われる。たとえば、アルゴン雰囲気中、加熱温度１７００℃で３０分間のアニールが行われる。
【００８９】
図８を参照して、ゲート絶縁膜形成工程（ステップＳ１４０：図５）が行われる。具体的には、耐圧保持層１２２と、ｐ領域１２３と、ｎ+領域１２４と、ｐ+領域１２５との上を覆うように、酸化膜１２６が形成される。この形成はドライ酸化（熱酸化）により行われてもよい。ドライ酸化の条件は、たとえば、加熱温度が１２００℃であり、また加熱時間が３０分である。
【００９０】
その後、窒素アニール工程（ステップＳ１５０）が行われる。具体的には、一酸化窒素（ＮＯ）雰囲気中でのアニール処理が行われる。この処理の条件は、たとえば加熱温度が１１００℃であり、加熱時間が１２０分である。この結果、耐圧保持層１２２、ｐ領域１２３、ｎ+領域１２４、およびｐ+領域１２５の各々と、酸化膜１２６との界面近傍に、窒素原子が導入される。
【００９１】
なおこの一酸化窒素を用いたアニール工程の後、さらに不活性ガスであるアルゴン（Ａｒ）ガスを用いたアニール処理が行われてもよい。この処理の条件は、たとえば、加熱温度が１１００℃であり、加熱時間が６０分である。
【００９２】
図９を参照して、電極形成工程（ステップＳ１６０：図５）により、ソース電極１１１およびドレイン電極１１２が、以下のように形成される。
【００９３】
まず酸化膜１２６上に、フォトリソグラフィ法を用いて、パターンを有するレジスト膜が形成される。このレジスト膜をマスクとして用いて、酸化膜１２６のうちｎ+領域１２４およびｐ+領域１２５上に位置する部分がエッチングにより除去される。これにより酸化膜１２６に開口部が形成される。次に、この開口部においてｎ+領域１２４およびｐ+領域１２５の各々と接触するように導電体膜が形成される。次にレジスト膜を除去することにより、上記導体膜のうちレジスト膜上に位置していた部分の除去（リフトオフ）が行われる。この導体膜は、金属膜であってもよく、たとえばニッケル（Ｎｉ）からなる。このリフトオフの結果、ソース電極１１１が形成される。
【００９４】
なお、ここでアロイ化のための熱処理が行なわれることが好ましい。たとえば、不活性ガスであるアルゴン（Ａｒ）ガスの雰囲気中、加熱温度９５０℃で２分の熱処理が行なわれる。
【００９５】
再び図４を参照して、ソース電極１１１上に上部ソース電極１２７が形成される。また、基板８０の裏面上にドレイン電極１１２が形成される。以上により、半導体装置１００が得られる。
【００９６】
なお本実施の形態における導電型が入れ替えられた構成、すなわちｐ型とｎ型とが入れ替えられた構成を用いることもできる。
【００９７】
また縦型ＤｉＭＯＳＦＥＴを例示したが、本発明の半導体基板を用いて他の半導体装置が製造されてもよく、たとえばＲＥＳＵＲＦ−ＪＦＥＴ(Reduced Surface Field-Junction Field Effect Transistor)またはショットキーダイオードが製造されてもよい。
【００９８】
（付記１）
本発明の半導体基板は、以下の製造方法で作製されたものである。
【００９９】
互いに対向する第１の表面および第１の裏面を有し、かつ単結晶構造を有する第１の炭化珪素基板と、互いに対向する第２の表面および第２の裏面を有し、かつ単結晶構造を有する第２の炭化珪素基板とが準備される。第１および第２の裏面の各々が一の方向に露出するように第１および第２の炭化珪素基板が配置される。第１および第２の炭化珪素基板に対して一の方向に配置され、かつＳｉ元素およびＣ元素を含み、かつ加圧雰囲気下で第１の温度に保持された融液に、第１の温度よりも低い温度に保持された第１および第２の裏面の各々を接触させることで、Ｓｉ元素およびＣ元素を含み、かつ第１および第２の裏面を互いにつなぐ成長層が形成される。
【０１００】
（付記２）
本発明の半導体装置は、以下の製造方法で作製された半導体基板を用いて作製されたものである。
【０１０１】
互いに対向する第１の表面および第１の裏面を有し、かつ単結晶構造を有する第１の炭化珪素基板と、互いに対向する第２の表面および第２の裏面を有し、かつ単結晶構造を有する第２の炭化珪素基板とが準備される。第１および第２の裏面の各々が一の方向に露出するように第１および第２の炭化珪素基板が配置される。第１および第２の炭化珪素基板に対して一の方向に配置され、かつＳｉ元素およびＣ元素を含み、かつ加圧雰囲気下で第１の温度に保持された融液に、第１の温度よりも低い温度に保持された第１および第２の裏面の各々を接触させることで、Ｓｉ元素およびＣ元素を含み、かつ第１および第２の裏面を互いにつなぐ成長層が形成される。
【０１０２】
今回開示された実施の形態および実施例はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【産業上の利用可能性】
【０１０３】
本発明の半導体基板の製造方法は、単結晶構造を有する炭化珪素からなる部分を含む半導体基板の製造方法に、特に有利に適用され得る。
【符号の説明】
【０１０４】
１０  ＳｉＣ基板群、１１  ＳｉＣ基板(第１の炭化珪素基板）、１２  ＳｉＣ基板（第２の炭化珪素基板）、１３〜１９  ＳｉＣ基板、２１  融液、３０  成長層、４０  坩堝、４１  坩堝上部、４２  坩堝下部、８０  半導体基板、８２  加熱体、１００  半導体装置。
【図１】
2011086691.tif 000003
【図２】
2011086691.tif 000004
【図３】
2011086691.tif 000005
【図４】
2011086691.tif 000006
【図５】
2011086691.tif 000007
【図６】
2011086691.tif 000008
【図７】
2011086691.tif 000009
【図８】
2011086691.tif 000010
【図９】
2011086691.tif 000011